(57)【要約】  ＡＢＳコンパウンド等の種々のポリマーコンパウンド中で有用なカーボンブラック、さらに該カーボンブラックおよびポリマーコンパウンドを製造する方法が記載される。該カーボンブラックは、望ましい黒色度および衝撃強さ、さらにポリマー中での良好な分散を与える。
2008540806.tif 000002
【特許請求の範囲】
【請求項１】
以下の３つの特徴、
（ａ）ヨウ素数が約１５０から約６００ｍｇ／ｇ；
（ｂ）ＤＢＰ吸収量が約４０から約９０ｃｃ／１００ｇ；
（ｃ）窒素表面積／統計的厚さ表面積の比が、約１．２５から約１．７０；
を含み、かつ以下のさらなる特性、
（ｄ）Ｔｅｒｌｏｎ  Ｌ*により測定される黒色度値が１．７以下；および／または
（ｅ）水拡張圧値が２３．０ｍＪ／ｍ2以下、
の１つ以上を有する、カーボンブラック。
【請求項２】
該ヨウ素数が約２６５から約６００ｍｇ／ｇである、請求項１に記載のカーボンブラック。
【請求項３】
該ヨウ素数が約３５０ｍｇ／ｇから約６００ｍｇ／ｇである、請求項１に記載のカーボンブラック。
【請求項４】
該ヨウ素数が約４００ｍｇ／ｇから約６００ｍｇ／ｇである、請求項１に記載のカーボンブラック。
【請求項５】
該ＤＢＰ吸収量が約５０から約９０ｃｃ／１００ｇである、請求項１に記載のカーボンブラック。
【請求項６】
該ＤＢＰ吸収量が約６０から約９０ｃｃ／１００ｇである、請求項１に記載のカーボンブラック。
【請求項７】
該ＤＢＰ吸収量が約７０から約９０ｃｃ／１００ｇである、請求項１に記載のカーボンブラック。
【請求項８】
該比が約１．３０から約１．７０である、請求項１に記載のカーボンブラック。
【請求項９】
該比が約１．４０から約１．７０である、請求項１に記載のカーボンブラック。
【請求項１０】
該カーボンブラックが該黒色度値および該水拡張圧値を有する、請求項１に記載のカーボンブラック。
【請求項１１】
該黒色度値が約０．４から約１．７である、請求項１に記載のカーボンブラック。
【請求項１２】
該黒色度値が約０．４から約１．１である、請求項１に記載のカーボンブラック。
【請求項１３】
該水拡張圧値が約１２．０から約２３．０ｍＪ／ｍ2である、請求項１に記載のカーボンブラック。
【請求項１４】
該水拡張圧値が約１２．０から約２１．５ｍＪ／ｍ2である、請求項１に記載のカーボンブラック。
【請求項１５】
３ステップＡＢＳコンパウンド手順を用い、コンパウンド材の全質量を基にしたカーボンブラック充填量を１．５ｗｔ％以下としてＡＢＳ中にコンパウンドしてコンパウンド材を形成したときのカーボンブラックが、コンパウンド材全体におけるコンパウンド黒色度であるコンパウンドＬ*の４．６以下を実現し、かつ該カーボンブラックは、該コンパウンド材が以下の特性、
（ａ）コンパウンド切り欠きアイゾッド衝撃強さが１３，６００Ｊ／ｍ2以上、および／または
（ｂ）プレスアウト試験におけるコンパウンド分散等級が４．０以下、
の一方または両方を有するように供給することができる、カーボンブラック。
【請求項１６】
該コンパウンド黒色度が３．０から４．６である、請求項１５に記載のカーボンブラック。
【請求項１７】
該コンパウンド黒色度値が３．０から４．４である、請求項１５に記載のカーボンブラック。
【請求項１８】
該コンパウンド切り欠きアイゾッド衝撃強さが約１３，６００Ｊ／ｍ2から約１８，０００Ｊ／ｍ2である、請求項１５に記載のカーボンブラック。
【請求項１９】
該コンパウンド切り欠きアイゾッド衝撃強さが約１４，０００から約１７，０００Ｊ／ｍ2である、請求項１５に記載のカーボンブラック。
【請求項２０】
該コンパウンド分散等級が１．０から約４．０である、請求項１５に記載のカーボンブラック。
【請求項２１】
該コンパウンド分散等級が約１．０から約３．０である、請求項１５に記載のカーボンブラック。
【請求項２２】
ＡＢＳと少なくとも１種の請求項１に記載のカーボンブラックとを含む、ＡＢＳコンパウンド。
【請求項２３】
ＡＢＳと少なくとも１種の請求項１５に記載のカーボンブラックとを含む、ＡＢＳコンパウンド。
【請求項２４】
少なくとも１種のポリマーと少なくとも１種の請求項１に記載のカーボンブラックとを含む、ポリマーコンパウンド。
【請求項２５】
少なくとも１種のポリマーと少なくとも１種の請求項１５に記載のカーボンブラックとを含む、ポリマーコンパウンド。
【請求項２６】
ＡＢＳと少なくとも１種のカーボンブラックとを含むＡＢＳコンパウンドであって、該ＡＢＳコンパウンドが、コンパウンドＬ*として測定される、コンパウンド材全体におけるコンパウンド黒色度の４．６以下を有し、かつ該ＡＢＳコンパウンドが、以下の特性、
（ａ）コンパウンド切り欠きアイゾッド衝撃強さが１３，６００Ｊ／ｍ2以上、および／または
（ｂ）プレスアウト試験におけるコンパウンド分散等級が４．０以下、
の一方または両方を有する、ＡＢＳコンパウンド。
【請求項２７】
該カーボンブラックが、該ＡＢＳコンパウンドの質量の約０．５％から約１０ｗｔ％の量で存在する、請求項２２に記載のＡＢＳコンパウンド。
【請求項２８】
該カーボンブラックが、該ポリマーコンパウンドの質量の約０．５ｗｔ％から約１０ｗｔ％の量で存在する、請求項２４に記載のポリマーコンパウンド。
【請求項２９】
少なくとも１種のポリマーと請求項１に記載のカーボンブラックとを含むポリマーマスターバッチまたはポリマー濃厚物であって、該カーボンブラックが、該ポリマーマスターバッチまたは該ポリマー濃厚物の全質量を基にして約１０ｗｔ％から約５０ｗｔ％の量で存在する、ポリマーマスターバッチまたはポリマー濃厚物。
【請求項３０】
少なくとも１種のポリマーと請求項１５に記載のカーボンブラックとを含むポリマーマスターバッチまたはポリマー濃厚物であって、該カーボンブラックが、該ポリマーマスターバッチまたは該ポリマー濃厚物の全質量を基にして約１０ｗｔ％から約５０ｗｔ％の量で存在する、ポリマーマスターバッチまたはポリマー濃厚物。
【請求項３１】
該コンパウンド黒色度値が３．０から４．４であり、かつ該コンパウンド切り欠きアイゾッド衝撃強さが約１４，０００から約１７，０００Ｊ／ｍ2である、請求項１５に記載のカーボンブラック。
【発明の詳細な説明】
【技術分野】
【０００１】
本発明は新規なカーボンブラックに関し、さらに該カーボンブラックを含むポリマー、およびポリマー性能等のような特性の向上に関する。
【背景技術】
【０００２】
カーボンブラックは、アクリロニトリル−ブタジエン−スチレン（ＡＢＳ）成形用途で見られるもの等の多くのポリマーコンパウンド中に使用されている。カーボンブラック充填されたＡＢＳおよびＡＢＳアロイ（ＡＢＳと他のポリマーとのブレンド物）等のカーボンブラック充填ポリマーコンパウンドは、色味、機械特性および表面外観のバランスが優先される多くの高性能ポリマー用途で使用されている。該ポリマー中に使用されるカーボンブラックの種類および量はコンパウンドの特性において種々の効果を奏することができる。例えば、カーボンブラックの充填量を増大させることにより色味を改善（例えば、コンパウンドが高い黒色度を有する）できるが、機械特性および／または表面外観はより高い充填量では低下する場合がある。ポリマー工業においては、現状の従来の充填量よりも低い充填量でではあるが、ポリマー中にコンパウンドされる際に同等またはより良好な黒色度、青色、衝撃強さ、および／または表面外観（平滑性）を実現可能なカーボンブラックを有することへの要望がある。より低い充填量での同等の色味の実現としては、より高い表面積のカーボンブラックの使用を挙げることができる。しかし、カーボンブラックの表面積を増大させることは、典型的にはカーボンブラックの分散が困難になる原因となる。さらに、カーボンブラックの分散が悪いことは機械特性および／または表面外観の損失をもたらす。よって、ＡＢＳ等のポリマー中に好ましく迅速に分散して種々の機械特性（耐衝撃性等）および表面外観の許容できるレベルに達することができる高表面積カーボンブラックを開発することが望ましい。
【発明の開示】
【課題を解決するための手段】
【０００３】
本発明の特徴は、より低い充填量でポリマーコンパウンド中において同等の色味を好ましく与え、さらに機械特性および表面外観を維持するための許容できるレベルまで分散可能なカーボンブラックを提供することにある。
【０００４】
本発明のさらなる特徴は、ＡＢＳ等のポリマー中にコンパウンドされる際に黒色度（ｊｅｔｎｅｓｓ）、青色、衝撃強さ、および表面外観等の特性の許容できるバランスを与えるカーボンブラックを提供することにある。
【０００５】
本発明のさらなる特徴および利点は、以下に続く詳細な説明の部分に記載され、ある部分は該記載から明らかとなり、または本発明の実施により理解できよう。本発明の目的および他の利点は、該記載および特許請求の範囲において具体的に指摘される要素および組み合わせによって理解および到達されよう。
【０００６】
これらのおよび他の利点を実現するために、そしてここで具体化されかつ広範に記載される本発明の目的に関連し、本発明は、
（ａ）ヨウ素数の約１５０から約６００ｍｇ／ｇ、
（ｂ）ＤＢＰ吸収量の約４０から約９０ｃｃ／１００ｇ、および
（ｃ）窒素表面積／統計的厚さ表面積（Ｎ２ＳＡ／ＳＴＳＡ）の約１．２５から約１．７０、
を有することを特徴とするカーボンブラックに関し、かつ該カーボンブラックは、さらに以下の特性、
（ｄ）Ｔｅｒｌｏｎ  Ｌ*によって測定される黒色度が１．７以下、および／または
（ｅ）水拡張圧が２３．０Ｊ／ｍ2以下、
の一方または両方を有する。
【０００７】
本発明はさらに、アクリロニトリル−ブタジエン−スチレン中に、コンパウンド材の全質量を基にした充填量１．５ｗｔ％以下でコンパウンドされたときに、得られるコンパウンド材がコンパウンド黒色度（Ｌ*）４．６以下を有し、かつ以下の特徴、
（ａ）コンパウンド切り欠きアイゾッド衝撃強さが１３，６００Ｊ／ｍ2以上、および／または
（ｂ）プレスアウト試験におけるコンパウンド分散等級が４．０以下、
の一方または両方を有するカーボンブラックに関する。
【０００８】
また本発明は、１種以上の本発明のカーボンブラックを含むＡＢＳコンパウンドに関する。
【０００９】
さらに本発明は、１種以上の本発明のカーボンブラックを含むポリマーに関する。
【００１０】
さらに本発明は、本発明の１種以上のカーボンブラックを含むポリマーマスターバッチまたはポリマー濃厚物に関する。
【００１１】
さらに本発明は、本発明のカーボンブラックを製造する方法および本発明のポリマーコンパウンドを製造する方法に関する。
【００１２】
上記の一般的な説明および以下の詳細な説明の両者は例示および説明に過ぎず、クレームされる本発明のさらなる説明を与えることを意図していることを理解すべきである。
【００１３】
本願に組み入れられかつ本願の一部をなす添付の図面は、本発明のある態様を示し、かつ詳細な説明とともに本発明の理念を説明する役割を有する。
【発明を実施するための最良の形態】
【００１４】
本発明は、新規なカーボンブラックおよび該カーボンブラックを製造するための方法に関する。本発明はまた、これらのカーボンブラックの、これに限定されないがアクリロニトリル−ブタジエン−スチレン（ＡＢＳ）等の種々のポリマー中での使用に関する。
【００１５】
カーボンブラックに関し、本発明のカーボンブラックは、カーボンブラックのＡＢＳ成形用途のようなポリマー用途での使用等の種々の用途で有利となる、望ましいモルホロジーおよび界面特性を有する。
【００１６】
より詳細には、少なくとも１つの態様において、本発明のカーボンブラックは、好ましくは、以下の３つの特徴の１つ以上を有し、好ましくは以下の３つの特徴のすべてを有する。
【００１７】
（ａ）ヨウ素数が約１５０から約６００ｍｇ／ｇ。他の範囲としては、ヨウ素数の約２６５から約６００ｍｇ／ｇ、約３５０ｍｇ／ｇから約６００ｍｇ／ｇ、または約４００ｍｇ／ｇから約６００ｍｇ／ｇを挙げることができる。
【００１８】
（ｂ）ＤＢＰ吸収量が約４０から約９０ｃｃ／１００ｇ。他の範囲としては、約５０から約９０ｃｃ／１００ｇ、約６０から約９０ｃｃ／１００ｇ、または約７０から約９０ｃｃ／１００ｇを挙げることができる。
【００１９】
（ｃ）窒素表面積／統計的厚さ表面積の比が約１．２５から約１．７０。他の範囲としては、約１．３０から約１．７または約１．４０から約１．７０を挙げることができる。
【００２０】
さらに、少なくとも１つの態様において、本発明のカーボンブラックは以下のさらなる特性の１つ以上を有する。
【００２１】
（ｄ）Ｔｅｒｌｏｎ  Ｌ*により測定される黒色度値が１．７以下。他の範囲としては、約０．４から約１．７、または約０．４から約１．１を挙げることができる。
【００２２】
（ｅ）水拡張圧値が２３．０ｍＪ／ｍ2以下。他の範囲としては、約１２．０から約２３．０ｍＪ／ｍ2、または約１２．０から約２１．５ｍＪ／ｍ2が挙げられる。
【００２３】
ヨウ素数に関し、この数はＡＳＴＭ  Ｄ１５１０に従って測定される。ＤＢＰ吸収量に関し、この特性はＡＳＴＭ  Ｄ２４１４に従って測定される。窒素表面積および統計的厚さ表面積に関し、これらの測定は、ＡＳＴＭ  Ｄ６５５６に従って行った。
【００２４】
Ｔｅｒｌｏｎ  Ｌ*によって測定される黒色度に関し、この手順はＣＩＥＬＡＢカラースケールを用いる。Ｌ*は、油性ペーストの製造後のカーボンブラックの黒色度の指標であり、値が低いほど黒色度が高い。絶対Ｌ*値が用いられる。黒色度の測定において、カーボンブラックは１２５℃で３時間乾燥した後、ミキサー内で４５秒間調整した。次いで、２．０ｇのＴｅｒｌｏｎ  ＃１オイルをＨｏｏｖｅｒ  Ｍｕｌｌｅｒの下板に添加し、ここに１００ｍｇのカーボンブラックをスパチュラでゆっくり添加した。下板の中央に材料を収集した後、上板を所定位置に置き、Ｈｏｏｖｅｒ  Ｍｕｌｌｅｒ板を５０回転回転させてオイルとカーボンブラックとを混合した。次いで該板を開け、材料の収集および５０回転の回転のプロセスをさらに３回繰り返した。次いで、ペーストの全量をガラス板上にのばした。該板上の異なる４箇所で、ＶＳＩを備えたＨｕｎｔｅｒ  Ｌａｂｓｃａｎ  ＸＥを用い、以下の条件を用いて１９７６  ＣＩＥＬＡＢ  Ｌ*値を測定した。モード＝０／４５、ポートサイズ＝１．２インチ、エリアビュー＝１インチ、ＵＶフィルター＝アウト、光源＝視野１０°のＤ６５である。記録される値は、４つの絶対Ｌ*値の中央値である。同時に、１９７６  ＣＩＥＬＡＢ  ｂ*値（青色）もＨｕｎｔｅｒ  Ｌａｂｓｃａｎにより類似の方法で測定および記録した。
【００２５】
水拡張圧は、カーボンブラック表面と水蒸気との間の相互作用エネルギーの指標である。該拡張圧は、制御された環境からサンプルが水を吸着することによる該サンプルの重量増加を観察することによって測定される。試験では、サンプル周辺の環境の相対湿度（ＲＨ）を０％（純窒素）から〜１００％（水飽和窒素）に増大させる。サンプルおよび環境が常に平衡状態にある場合には、該サンプルの水拡張圧（πe）は、
【００２６】
【数１】
2008540806.tif 000003
【００２７】
（但し、Ｒは気体定数、Ｔは温度、Ａはサンプルの比表面積、Γはサンプル上に吸着された水の量（モル／ｇｍに変換されたもの）、Ｐは環境中の水の分圧、およびＰ0は環境中の飽和蒸気圧である）のように定義される。実際には、表面上の水の平衡吸着は、１または（好ましくは）幾つかの離れた分圧で測定され、積分値は、カーブの下の面積によって見積もられる。または、界面特性または表面エネルギーの測定を、例えば、表面積で除することなく、または水拡張圧を表す他の界面特性または表面エネルギーを加えることによって、または少数、場合によってはわずか１であっても、のデータポイントで積分値を近似することによって、または他のガスを用いて、規定できる。
【００２８】
水拡張圧を測定するための手順は、”Ｄｙｎａｍｉｃ  Ｖａｐｏｒ  Ｓｏｒｐｔｉｏｎ  Ｕｓｉｎｇ  Ｗａｔｅｒ，  Ｓｔａｎｄａｒｄ  Ｏｐｅｒａｔｉｎｇ  Ｐｒｏｃｅｄｕｒｅ”ｒｅｖ．０２／０８／０５（参照によりその全部がここに組み入れられる）に説明され、ここに要約される。分析に先立ち、分析される１００ｍｇのカーボンブラックを、オーブン内で１２５℃で３０分間乾燥した。表面測定装置ＤＶＳ１機器（ＳＭＳインスツルメンツ，モナークビーチ，カリフォルニア，により提供）内のインキュベータを２５℃で２時間確実に安定にした後、サンプルおよび対照の両チャンバー内にサンプルカップを装填した。１０分間目標ＲＨを０％にセットしてカップを乾燥させ、安定な質量ベースラインを構築した。静電気を放電させ、そして風袋を差し引いた後、およそ８ｍｇのカーボンブラックをサンプルチャンバー内のカップに添加した。サンプルチャンバーを密閉した後、サンプルが０％ＲＨで平衡状態になるようにした。平衡後、サンプルの初期質量を記録した。次いで、窒素雰囲気の相対湿度をおよそ５，１０，２０，３０，４０，５０，６０，７０，７８，８７，および９２％ＲＨのレベルまで、各ＲＨレベルで系が２０分間平衡状態になるようにしながら連続的に上昇させた。各湿度レベルで吸着した水の質量を記録し、ここから水拡張圧を算出した（上記参照）。測定は２つの別個のサンプルで２度行って平均値を記録した。
【００２９】
本発明の他の態様において、本発明は、以下の特定の手順に従ってＡＢＳ中にコンパウンドされたときに所定の特性を実現することが可能なカーボンブラックに関する。より詳細には、本発明のある態様において、該カーボンブラックは、コンパウンド材の全質量を基にしたカーボンブラック充填量１．５ｗｔ％以下（例えば、カーボンブラック充填量０．１ｗｔ％から１．５ｗｔ％）でＡＢＳ中にコンパウンドされたときに、コンパウンドＬ*として測定される（コンパウンド材全体における）黒色度の４．６以下（コンパウンド材に対する他の黒色度値は、例えば、３．０から４．６または３．０から４．４であることができる）を実現し、かつ該カーボンブラックによってコンパウンド材が以下の特性、
（ａ）コンパウンド切り欠きアイゾッド衝撃強さが１３，６００Ｊ／ｍ2以上（他の範囲としては、約１３，６００Ｊ／ｍ2から約１８，０００Ｊ／ｍ2，約１４，０００から約１７，０００Ｊ／ｍ2が挙げられる）、および／または
（ｂ）プレスアウト試験におけるコンパウンド分散等級が４．０以下（他の範囲としては、例えば、約１．０から約４．０または約１．０から約３．０が挙げられる）
の一方または両方を有する。
【００３０】
この態様におけるカーボンブラックは、これらの特性を、１．５ｗｔ％以下の範囲である少なくとも１つのカーボンブラック充填量レベルに対して有する。
【００３１】
ＡＢＳ中にコンパウンドされる際にカーボンブラックがＡＢＳ中で発現するこれらのパラメータに関しては、以下の試験手順が用いられる。
【００３２】
ＡＢＳコンパウンドは、３ステップコンパウンド手順（時に「３ステップＡＢＳコンパウンド手順」と称される）で製造した。まず、３０％ＳＡＮマスターバッチを調製し、次いでこれを、最終的な射出成形ステップで追加のＡＢＳにより０．５０％から１．５０％に低下させる前に、ＡＢＳで５％に希釈した。
【００３３】
マスターバッチコンパウンド：ＳＡＮマスターバッチは、カーボンブラック（ＣＢ）、Ｔｙｒｉｌ  １２４  ＳＡＮ（密度＝１０８０ｋｇ／ｍ3，２３０℃／３．８ｋｇ  ＭＦＩ＝２２ｇ／１０分），およびステアリン酸亜鉛（ＺｎＳｔ）を、以下の質量比率：３０．０％  ＣＢ，６９．５％  ＳＡＮ，および０．５％  ＺｎＳｔで、３成分の全質量を１４１３ｇとして混合することにより調製した。該成分は、バンバリー内部ミキサー（１５７０ｍｌ）内で、以下の設定：ロータースピード＝設定２，動圧＝３ｋｇ／ｃｍ2，初期温度＝７０℃，ポストフラックス混合時間（Post Flux Mixing Time）＝９０秒、および供給係数（Feeding Factor）＝７５％、で混合した。
【００３４】
５％ＡＢＳコンパウンド：まずＳＡＮマスターバッチをすりつぶして粉塵および小さい粒子を除去した。次いで、２５０ｇのＳＡＮマスターバッチを１２５０ｇのＣｙｃｏｌａｃ  ＧＰＭ５５００  ＡＢＳ（密度＝１０５０ｋｇ／ｍ3，２２０℃／１０ｋｇ  ＭＦＩ＝２４ｇ／１０分，２３℃切り欠きアイゾッド衝撃（ＩＳＯ  １８０／１Ａ）＝１８０００Ｊ／ｍ2）と混合して、５％ＡＢＳコンパウンドを製造した。この手順は、分配混合ヘッドを備えるＢｅｔｏｌ  ＢＫ３２単軸押出機（キャビティートランスファミキサー（ＣＴＭ））で行い、その分散能力を改善した。押出機は、フィーダーからダイまで以下の温度設定：ゾーン１＝１８０℃，ゾーン２＝１８５℃，ゾーン３＝１９０℃，ゾーン４＝１９５℃，ＣＴＭ＝２１０℃，ダイ＝２００℃とした。スクリュー速度は８０ｒｐｍとし、コンパウンド中ワンパスを用いた。
【００３５】
０．５０−１．５０％ＡＢＳコンパウンド：５％ＡＢＳコンパウンドを、Ｂａｔｔｅｎｆｅｌｄ  ＢＡ５００／２００ＣＤ射出成形機内でこれらの最終充填量まで希釈した。用いた材料の全質量は６００ｇであり、比率を５％ＡＢＳコンパウンドとし、かつ正確な最終充填量を与えるように選択した純粋なＣｙｃｏｌｏａｃ  ＧＰＭ５５００  ＡＢＳを用いた。
【００３６】
射出前に、ＡＢＳコンパウンドおよびＡＢＳレジンを１７時間８０℃で減圧下にて乾燥させた。各サンプルの間には、５００ｇの純ＡＢＳを射出して設備を洗浄した。パーツが受けるべき試験による正確な射出成形パラメータは（以下参照）：
色味（Ｌ*）プラーク：９０ｘ５５ｘ２ｍｍのプラークを、射出成形機上の以下の温度設定を用いて色味分析のために準備した：ノズル＝２２５℃，ゾーン１＝２３５℃，ゾーン２＝２５０℃，ゾーン３＝２５０℃，成形＝６０℃。射出速度は２０％であった。
【００３７】
アイゾッド衝撃棒：６３．５ｘ１２．７ｘ６．４ｍｍの棒（ＩＳＯ  １８０  タイプ３）を、アイゾッド衝撃試験のために、射出成形機上の以下の温度設定を用いて準備した：ノズル＝２２５℃，ゾーン１＝２３５℃，ゾーン２＝２５０℃，ゾーン３＝２５０℃，成形＝２５℃。射出速度は６０％であった。
【００３８】
コンパウンドに対する黒色度に関し、コンパウンドＬ*は絶対値である。Ｌ*はコンパウンドの黒色度の指標であり、値が低いほどより黒色である。コンパウンドＬ*の測定のために、上記の射出成形により所望の充填量の６つの９０ｘ５５ｘ２ｍｍ色味プラークを準備した。すべてのプラークが表面に均一な色味を確実に有するようにこれらを検査し、斑点または縞がないか点検した。これらの基準に合致しなかったプラークは廃棄した。次いで、各プラークにつき、一度に、ＤＡＴＡＣＯＬＯＲ  ＳＦ６００分光光度色彩計で以下の条件を用いて１９７６  ＣＩＥＬＡＢ  Ｌ*値を試験した：キャリブレーションモード＝リフレクタンス，反射鏡扉＝閉鎖，可視化＝ＬＡＶ（３０ｍｍ），ＵＶ＝含む，条件＝％  Ｒ  ＬＡＶ  ＳＣ  Ｅ  ＵＶ  ｉｎｃ．，光源＝視野１０°のＤ６５。記録される値は６つのプラークの平均でかつ絶対Ｌ*値であり、サンプルと対照との間の差ではない。同時に、コンパウンドの１９７６  ＣＩＥＬＡＢ  ｂ*値（青色）を、Ｄａｔａｃｏｌｏｒ機器によって類似の方法で測定および記録した。
【００３９】
コンパウンド材の切り欠きアイゾッド衝撃強さ測定に関し、試験は一般的にはＩＳＯ  １８０−１９８２基準に基づいて行ったが、試験棒の射出成形手順は相違した。試験方法を以下に記載する。
【００４０】
所望の充填量の１０本の６３．５ｘ１２．７ｘ６．４ｍｍの棒（ＩＳＯ  １８０  タイプ３）を上記の射出成形によって準備した。次いで、切り欠き装置（ＣＥＡＳＴ  ６５３０）で各々の棒に単一の切り欠き（ＩＳＯ  １８０  タイプＡ）をカットした。切り欠きを衝撃方向に対向させてサンプルを装填し、５．５−Ｊ  振子型ハンマー（ＣＥＡＳＴ  ６５４５／０００）で試験した。棒が破断点に沿って気泡または穴を示した場合にはこれを廃棄した。条件を満たすサンプルの測定された衝撃強さを記録し、報告値は１０本の棒の平均である。非切り欠きアイゾッド衝撃強さは、試験棒内に切り欠きをカットしないものの以下の同じ手順で測定できる。
【００４１】
コンパウンド材のプレスアウト試験における分散等級を以下に説明する。該分散等級はコンパウンド中のカーボンブラックの分散の半定量的な指標であり、値が低いほど分散が良好である。
【００４２】
３つの異なる色のプラーク（上記した作製）から２つの０．３ｍｇの「ボタン」を切り取り、６つのボタンを得た。各ボタンを清浄な顕微鏡スライド上に置き、他のスライドでカバーした。５ｍｍのボタン径を得るのに十分な圧力でアセンブリを２１０℃で３分間プレスアウトした。各ボタンを、光学顕微鏡内で２００Ｘおよび１００Ｘの倍率で観察した。次いで、各ボタンに等級１−５を割り当て、１は良好な分散に対応し、５は悪い分散に対応する。分散等級の割り当てにおいて、良好な分散は、数個の黒点が視認されたことを意味する一方、悪い分散は多数の黒点またはより大きい凝集体が視認されたことを意味する。より具体的には、分散等級は、１００Ｘの倍率下で６５１μｍｘ４８７μｍの領域内に１μｍよりも大きい視認される粒子の数をカウントすることによって割り当てられる。粒子の数により分散等級が評価され：１＝０−１０粒子，２＝１１−３０粒子，３＝３１−６０粒子，４＝６１−１５０粒子，５＝１５０超の粒子、である。各サンプルの分散等級は６つのボタンの平均である。図１は分散等級が１から５であるコンパウンドの例を示す写真である。
【００４３】
カーボンブラックの製造に関し、該カーボンブラックは以下のように製造することができる。本発明のカーボンブラックは、参照によりその全部がここに組み入れられる米国特許番号６，１５６，８３７および５，８７７，２５０に記載されるのと同様に管型ファーネス反応器内で製造することができる。該特許の図１に示される該反応器は、（ａ）初期燃焼ゾーン、（ｂ）第２燃焼ゾーン、（ｃ）反応ゾーン、および（ｄ）クエンチングゾーンを有する。
【００４４】
本発明においては、米国特許番号６，１５６，８３７および５，８７７，２５０に示されるような反応を、ここに記載されるように調整して用いる。初期燃焼ゾーンにおいて、燃料および酸化剤を混合および反応させて、高温燃焼ガス流を形成する。高温燃焼ガスを生成するために好適な燃料としては、天然ガス、水素、一酸化炭素、メタン、アセチレン、または液体炭化水素原料等の、任意の容易に燃焼可能な流体が挙げられる。酸化剤は、予熱された空気または予熱された酸素に富む空気のいずれかで、酸素（体積）含有量が２１から３０％の間で温度が３００から７５０℃の間のものであることができる。好ましくは、酸化剤の酸素含有量は２１から２５％の間であり、温度は４５０から７５０℃の間である。燃料が天然ガスである場合、この初期ゾーンにおける酸化剤の燃料に対する比は、ストイキオメトリー状態での燃焼に必要な酸化剤の量の１から４倍の間、そして好ましくは１から２倍の間である。
【００４５】
このゾーンに第２燃焼ゾーンが続き、ここで該高温燃焼ガスがアルカリ塩と易揮発性の液体炭化水素原料との混合物に接触する。好適な液体原料としては、不飽和炭化水素、飽和炭化水素、オレフィン、芳香族化合物、ならびに、ケロシン、ナフタレン、テルペン、エチレンタール、および芳香族環状原料等の他の炭化水素、さらに上記のすべての混合物が挙げられる。多くの場合、原料は、高温初期燃焼ガスと容易に混合される複数の流れ中に射出され、これにより、カーボンブラック生成原料が分解してカーボンブラックに変化する。本発明の方法において、酸化剤の両燃料に対する全体比（第１ゾーンにおける該比を含む）は、ストイキオメトリー状態での燃焼のために必要な酸化剤の量の０．１５から０．５０倍の間である。好ましくは、該全体比は０．２５から０．４０の間である。原料中のアルカリ塩の濃度は、０．０３から０．１５質量％の範囲である。
【００４６】
反応の第３ゾーンにおいては、燃焼ガスとカーボンブラックとの混合物が、反応器の第４ゾーンに到達するまで下流に流れることによって反応を続け、該第４ゾーンでは、反応を停止させるためにクエンチング流体が導入される。好ましいクエンチング流体としては、水、水と蒸気との混合物、または水と空気との混合物が挙げられる。クエンチの理想的な位置（およびこれによる反応の滞留時間）は、ガスの流速およびファーネスの径に左右される。一般的には、反応の滞留時間は、１０から２００ｍｓ、そして好ましくは６０から１５０ｍｓ（ミリ秒）の間であるのが良い。
【００４７】
クエンチング流体の添加後、該混合物は、ベンチュリ冷却器または熱交換器等の任意の従来の冷却装置を通過し、この時点で、沈降分離装置、遠心分離器、またはバグフィルター等の従来の手段によってカーボンブラックがガス流から分離される。所望により、任意の湿式または乾式の手段でカーボンブラックをペレット化することができる。
【００４８】
本発明のカーボンブラックは、上記の反応パラメータを変えることによって製造し、所望のモルホロジー、界面特性および特有の黒色度を実現することができる。酸化剤の燃料に対するストイキオメトリー比が増大するとヨウ素数が増大し、一方、アルカリ塩の量が増大するとＤＢＰ吸収量が低減する。既知のモルホロジーで、界面特性は、酸化剤流の酸素濃縮および（クエンチ位置を動かすことによって）反応の滞留時間を操ることによって制御できる。例えば、酸化剤流の酸素濃縮を増大させると、モルホロジーおよび／または界面特性が変化してカーボンブラックがより高いＴｅｒｌｏｎ  Ｌ*値を有するようになる。滞留時間を増大させると、Ｎ2ＳＡ／ＳＴＳＡ比が増大し、かつ水拡張圧が増大する。
【００４９】
本発明のポリマー組成物に使用されるカーボンブラックは、任意に、バインダーおよび／または界面活性剤等の種々の処理剤でさらに処理できる。参照によりその全部がここに組み入れられる米国特許番号５，７２５，６５０；５，２００，１６４；５，８７２，１７７；５，８７１，７０６；および５，７４７，５５９に記載される処理剤は、本発明のカーボンブラックの処理に使用できる。界面活性剤および／またはバインダー等の他の好ましい処理剤としては、これに限定されないが、ポリエチレングリコール；プロピレンオキサイドおよび／またはエチレンオキサイド、リグノ硫酸ナトリウム等のアルキレンオキサイド；エチル−ビニルアセテート等のアセテート；ソルビタンモノオレエートおよびエチレンオキサイド；エチレン／スチレン／ブチルアクリレート／メチルメタクリレートバインダー；ブタジエンとアクリロニトリルとの共重合体；等を使用できる。このようなバインダーは、ユニオンカーバイド、ダウ、ＩＣＩ、ユニオンパシフィック、ワッカー／エアプロダクツ、インターポリマーコーポレーション、およびＢ．Ｆ．グッドリッチのような製造者から市販により入手可能である。これらのバインダーは、好ましくは商標名：Ｖｉｎｎａｐａｓ  ＬＬ４６２，Ｖｉｎｎａｐａｓ  ＬＬ８７０，Ｖｉｎｎａｐａｓ  ＥＡＦ６５０，Ｔｗｅｅｎ  ８０，Ｓｙｎｔｒａｎ  １９３０，Ｈｙｃａｒ  １５６１，Ｈｙｃａｒ  １５６２，Ｈｙｃａｒ  １５７１，Ｈｙｃａｒ  １５７２，ＰＥＧ  １０００，ＰＥＧ  ３３５０，ＰＥＧ  ８０００，ＰＥＧ  ２００００，ＰＥＧ  ３５０００，Ｓｙｎｐｅｒｏｎｉｃ  ＰＥ／Ｆ３８，Ｓｙｎｐｅｒｏｎｉｃ  ＰＥ／Ｆ１０８，Ｓｙｎｐｅｒｏｎｉｃ  ＰＥ／Ｆ１２７，およびＬｉｇｎｏｓｉｔｅ−４５８で販売される。一般的には、本発明のカーボンブラックとともに使用される処理剤の量は、上記特許に列挙される量であることができ、例えば、処理されたカーボンブラックの約０．１質量％から約５０質量％の量であることができるが、所望の特性および使用する具体的な１種または２種以上の処理剤の種類に応じて他の量も使用できる。本発明のポリマー組成物中に使用されるカーボンブラックを修飾して、付属する少なくとも１つの有機基を有する修飾カーボンブラックを形成することもできる。有機基の種類は使用するポリマーおよび所望の性能特性に応じて変わり得る。これにより、修飾カーボンブラックを特定の用途に合わせることで柔軟性をより大きくすることができる。
【００５０】
カーボンブラックは、有機基をカーボンブラックに付属させる当業者に公知の方法を用いて修飾できる。これにより、ポリマー、界面活性剤等の吸着基と比べて該基をカーボンブラック上により安定に付属させることができる。例えば、修飾カーボンブラックは、参照により全部がここに組み入れられる米国特許番号５，５５４，７３９、５，８５１，２８０、６，０４２，６４３、５，７０７，４３２および５，８３７，０４５、ならびにＰＣＴ公開ＷＯ９９／２３１７４に記載される方法を用いて調製できる。
【００５１】
また、本発明の目的に対し、カーボンブラックは、ＡＢＳ中にコンパウンドされたときのその特性能力により規定される、ヨウ素数、ＤＢＰ吸収量、窒素表面積／統計的厚さ表面積比、Ｔｅｒｌｏｎ  Ｌ*により測定される黒色度、および／または水拡張圧特性に関する上記の特性の１以上を有することができる。同様に、ヨウ素数、ＤＢＰ吸収量、および窒素表面積／統計的厚さ表面積比を有するカーボンブラック特性は、上記のようにＡＢＳ中にコンパウンドされたときに測定される１以上のカーボンブラック特性を有することができる。
【００５２】
本発明のさらなる態様において、本発明は、ＡＢＳと少なくとも１種の本発明のカーボンブラックとを含むＡＢＳコンパウンドに関する。さらに本発明は、ＡＢＳと少なくとも１種の本発明のカーボンブラックとを含むＡＢＳコンパウンドであって、上記のカーボンブラック充填量の他、上記のコンパウンド黒色度、およびコンパウンド切り欠きアイゾッド衝撃強さを有するＡＢＳコンパウンドに関する。
【００５３】
本発明の他の態様において、本発明は、ＡＢＳと少なくとも１種の本発明のカーボンブラックとを含むＡＢＳコンパウンドであって、上記のカーボンブラック充填量の他、上記のコンパウンド黒色度、および上記のプレスアウト試験におけるコンパウンド分散等級を有するＡＢＳコンパウンドに関する。
【００５４】
本発明のさらなる態様において、本発明は、ＡＢＳと少なくとも１種の本発明のカーボンブラックとを含むＡＢＳコンパウンドであって、上記のカーボンブラック充填量の他、上記のコンパウンド黒色度、上記のコンパウンド切り欠きアイゾッド衝撃強さ、および上記のプレスアウト試験におけるコンパウンド分散等級を有するＡＢＳコンパウンドに関する。
【００５５】
本発明のさらなる態様は、ＡＢＳと少なくとも１種の本発明のカーボンブラックとを含むＡＢＳコンパウンドであって、上記のコンパウンド黒色度および上記のコンパウンド切り欠きアイゾッド衝撃強さを、カーボンブラック充填量が何ら限定されることなく有するＡＢＳコンパウンドに関する。
【００５６】
本発明のさらなる態様は、ＡＢＳと少なくとも１種の本発明のカーボンブラックとを含むＡＢＳコンパウンドであって、上記のコンパウンド黒色度および上記のプレスアウト試験におけるコンパウンド分散等級を、カーボンブラック充填量が何ら限定されることなく有するＡＢＳコンパウンドに関する。
【００５７】
本発明のさらなる態様は、ＡＢＳと少なくとも１種の本発明のカーボンブラックとを含むＡＢＳコンパウンドであって、上記のコンパウンド黒色度、上記のコンパウンド切り欠きアイゾッド衝撃強さおよび上記のプレスアウト試験におけるコンパウンド分散等級を、カーボンブラック充填量が何ら限定されることなく有するＡＢＳコンパウンドに関する。
【００５８】
さらに本発明において、ＡＢＳコンパウンドは１種以上の他の種類のポリマーを含んでＡＢＳアロイを形成することができ、この用語は当業者に理解されるものである。該ＡＢＳコンパウンドまたはＡＢＳアロイは上記の少なくとも１種のカーボンブラックを含む。さらに、従来のカーボンブラック等の他の種類のカーボンブラックがさらに存在することができ、および／または、他の補強添加剤が存在することができる。また、本発明においてさらに存在することができる、ＡＢＳコンパウンドおよびＡＢＳアロイにおいて典型的に使用される他の従来の含有物としては、これに限定されないが、ポリマー組成物中に使用できる他の従来の成分が挙げられる。
【００５９】
本発明のさらなる態様において、本発明は、少なくとも１種のポリマーと少なくとも１種の本発明のカーボンブラックとを含むポリマーコンパウンドに関する。さらに本発明は、少なくとも１種のポリマーと少なくとも１種の本発明のカーボンブラックとを含むポリマーコンパウンドであって、上記のカーボンブラック充填量の他、上記のコンパウンド黒色度、および上記のコンパウンド切り欠きアイゾッド衝撃強さを有するポリマーコンパウンドに関する。
【００６０】
本発明の他の態様において、本発明は、少なくとも１種のポリマーと少なくとも１種の本発明のカーボンブラックとを含むポリマーコンパウンドであって、上記のカーボンブラック充填量の他、上記のコンパウンド黒色度、および上記のプレスアウト試験におけるコンパウンド分散等級を有するポリマーコンパウンドに関する。
【００６１】
本発明のさらなる態様において、本発明は、少なくとも１種のポリマーと少なくとも１種の本発明のカーボンブラックとを含むポリマーコンパウンドであって、上記のカーボンブラック充填量の他、上記のコンパウンド黒色度、上記のコンパウンド切り欠きアイゾッド衝撃強さ、および上記のプレスアウト試験におけるコンパウンド分散等級を有するポリマーコンパウンドに関する。
【００６２】
本発明のさらなる態様は、少なくとも１種のポリマーと少なくとも１種の本発明のカーボンブラックとを含むポリマーコンパウンドであって、上記のコンパウンド黒色度および上記のコンパウンド切り欠きアイゾッド衝撃強さを、カーボンブラック充填量が何ら限定されることなく有するポリマーコンパウンドに関する。
【００６３】
本発明のさらなる態様は、少なくとも１種のポリマーと少なくとも１種の本発明のカーボンブラックとを含むポリマーコンパウンドであって、上記のコンパウンド黒色度および上記のプレスアウト試験におけるコンパウンド分散等級を、カーボンブラック充填量が何ら限定されることなく有するポリマーコンパウンドに関する。
【００６４】
本発明のさらなる態様は、少なくとも１種のポリマーと少なくとも１種の本発明のカーボンブラックとを含むポリマーコンパウンドであって、上記のコンパウンド黒色度、上記のコンパウンド切り欠きアイゾッド衝撃強さ、および上記のプレスアウト試験におけるコンパウンド分散等級を、カーボンブラック充填量が何ら限定されることなく有するポリマーコンパウンドに関する。
【００６５】
さらに、本発明において、ポリマーコンパウンドは１種以上のポリマーを含み、ポリマーアロイを形成することができ、ここでこの用語は当業者に理解される。ポリマーコンパウンドまたはポリマーアロイは、上記の少なくとも１種のカーボンブラックを含む。さらに、従来のカーボンブラック等の他の種類のカーボンブラック、および他の補強剤がさらに存在することができる。また、本発明においてさらに存在することができる、ポリマーコンパウンドおよびポリマーアロイにおいて典型的に使用される他の従来の含有物としては、これに限定されないが、ポリマー組成物中に使用できる他の従来の成分が挙げられる。
【００６６】
より詳細には、本発明において使用されることになるアクリロニトリル−ブタジエン−スチレン共重合体型レジンは、主にアクリロニトリル、ブタジエンおよびスチレンの３成分を有する共重合体から構成されるものであり、市販で入手可能な製品を使用しても良い。例えば、芳香族ビニルモノマーおよびシアン化ビニルモノマーから選択される少なくとも１種のモノマーのジエン系ゴムへのブロック重合またはグラフト重合により得られる共重合体、または該共重合体とのブレンド生成物を挙げることができる。該ジエン系ゴムは、ブタジエンを成分として重合させることにより得られるポリマーであり、その例としては、ポリブタジエン、ポリイソプレン、アクリロニトリル−ブタジエン共重合体およびスチレン−ブタジエン共重合体が挙げられる。芳香族ビニルモノマーは、例えば、スチレン、アルファ−メチルスチレンまたはアルキル置換スチレンであっても良い。シアン化ビニルモノマーは、例えば、アクリロニトリル、メタクリロニトリルまたはハロゲン置換アクリロニトリルであっても良い。該共重合体および該共重合体とのブレンド生成物の具体例としては、アクリロニトリル−ブタジエン−スチレン三元重合体および、ポリブタジエンをアクリロニトリル−スチレン共重合体にポリマーアロイすることにより得られるものが挙げられる。さらに、ゴム成分を含まないアクリロニトリル−スチレン共重合体もまた挙げられる。
【００６７】
本発明のポリマー組成物中に存在するポリマーに関し、該ポリマーは、任意のポリマーコンパウンドであることができる。好ましくは、該ポリマーは、ポリオレフィン、ハロゲン化ビニルポリマー、ハロゲン化ビニリデンポリマー、パーフルオロポリマー、スチレンポリマー、アミドポリマー、ポリカーボネート、ポリエステル、ポリフェニレンオキサイド、ポリフェニレンエーテル、ポリケトン、ポリアセタール、ビニルアルコールポリマー、またはポリウレタン等の成形用途において有用であるものである。本発明の実施において有用なポリマーまたはレジンとしては、ＰＥＴすなわちポリエチレンテレフタレート、ポリスチレン、ＰＢＴすなわちポリブチレンテレフタレートおよびＰＢＴアロイ、ポリプロピレン、ポリウレタン、ＡＢＳすなわちアクリロニトリル−ブタジエン−スチレン共重合体、ＰＶＣすなわちポリ塩化ビニル、ポリエステル、ポリカーボネート、ＰＰ／ＰＳすなわちポリプロピレンポリスチレンアロイ、ポリエチレン、ナイロン、ポリアセタール、ＳＡＮすなわちスチレンアクリロニトリル、アクリル、セルロース、ポリカーボネートアロイおよびＰＰまたはプロピレンアロイが挙げられる。これらの材料の他の組み合わせを使用しても良い。上記の列挙は包括的であることを意味するものではなく、本発明の実施において有用な種々の材料の実例に過ぎない。これらのポリマー材料の１種以上を含むポリマーのブレンド物であって、記載されたポリマーが主成分としてまたは微量成分としてのいずれかで存在するもの、もまた使用して良い。ポリマーの具体的な種類は所望の用途に左右され得る。これらは以下でより詳細に説明する。
【００６８】
所望の性能特性を実現するために特定のポリマーまたはブレンド物を使用することが好ましい場合がある。例えば、ポリマーは、熱可塑性ポリオレフィン（ＴＰＯ）、ポリエチレン（ＰＥ）、ポリプロピレン（ＰＰ）、プロピレンの共重合体、エチレンプロピレンゴム（ＥＰＲ）、エチレンプロピレンジエン三元重合体（ＥＰＤＭ等）、アクリロニトリルブタジエンスチレン（ＡＢＳ）、アクリロニトリルＥＰＤＭスチレン（ＡＥＳ）、ポリ塩化ビニル（ＰＶＣ）、ポリスチレン（ＰＳ）、ポリアミド（ＰＡ６，ＰＡ６６，ＰＡ１１，ＰＡ１２，およびＰＡ４６等のＰＡ）、ポリカーボネート（ＰＣ）、ポリブチレンテレフタレート（ＰＢＴ）、ポリエチレンテレフタレート（ＰＥＴ）、ポリフェニレンオキサイド（ＰＰＯ）、およびポリフェニレンエーテル（ＰＰＥ）を含むことができる。好ましいポリマーブレンドとしては、これに限定されるものではないが、ＰＣ／ＡＢＳ，ＰＣ／ＰＢＴ，ＰＰ／ＥＰＤＭ，ＰＰ／ＥＰＲ，ＰＰ／ＰＥ，ＰＡ／ＰＰＯ，およびＰＰＯ／ＰＰが挙げられる。本発明のポリマー組成物は、黒色度、伝導性、堅牢性、剛性、平滑性、および引張特性等の所望の全体的な特性を実現するために最適化することができる。
【００６９】
ポリマーとしては、熱可塑性ポリオレフィン（ＴＰＯ）、ポリエチレン（ＬＬＤＰＥ，ＬＤＰＥ，ＨＤＰＥ，ＵＨＭＷＰＥ，ＶＬＤＰＥ，およびｍＬＬＤＰＥ等のＰＥ）、ポリプロピレン、ポリプロピレンの共重合体、エチレンプロピレンゴム（ＥＰＲ）、エチレンプロピレンジエン三元重合体（ＥＰＤＭ等）、アクリロニトリルブタジエンスチレン（ＡＢＳ）、アクリロニトリルＥＰＤＭスチレン（ＡＥＳ）、ポリオキシメチレン（ＰＯＭ）、ポリアミド（ＰＡ６，ＰＡ６６，ＰＡ１ｌ，ＰＡ１２，およびＰＡ４６等のＰＡ）、ポリ塩化ビニル（ＰＶＣ）、テトラエチレンヘキサプロピレンビニリデンフルオライドポリマー（ＴＨＶ）、パーフルオロアルコキシポリマー（ＰＦＡ）、ポリヘキサフルオロプロピレン（ＨＦＰ）、ポリケトン（ＰＫ）、エチレンビニルアルコール（ＥＶＯＨ）、共重合ポリエステル、ポリウレタン（ＰＵ）、ポリスチレン（ＰＳ）、ポリカーボネート（ＰＣ）、ポリブチレンテレフタレート（ＰＢＴ）、ポリエチレンテレフタレート（ＰＥＴ）、ポリフェニレンオキサイド（ＰＰＯ）、およびポリフェニレンエーテル（ＰＰＥ）が挙げられる。好ましいブレンド物としては、ＰＣ／ＡＢＳ，ＰＣ／ＰＢＴ，ＰＰ／ＥＰＤＭ，ＰＰ／ＥＰＲ，ＰＰ／ＰＥ，ＰＡ／ＰＰＯ、およびＰＰＯ／ＰＥが挙げられる。
【００７０】
１種または２種以上の該ポリマーは熱可塑性ポリマーまたは熱硬化性ポリマーであることができる。さらに、該ポリマー群は、単独重合体、共重合体、三元重合体、および／または任意の数の種々の繰り返し単位を含むポリマーであることができる。さらに、本発明において存在する該ポリマー群は、ランダム重合体、交互重合体、グラフト重合体、ブロック重合体、星状重合体、および／または櫛状重合体等の任意の種類のポリマー群であることができる。本発明において使用される該ポリマー群はまた、１種以上の重合ブレンド物であることができる。該ポリマー群は、相互貫入重合体ネットワーク（ＩＰＮ）、同時相互貫入重合体ネットワーク（ＳＩＮ）、または相互貫入エラストマーネットワーク（ＩＥＮ）であることができる。
【００７１】
ポリマーの具体例としては、これに限定されるものではないが、ポリエチレン、ポリ（塩化ビニル）、ポリイソブチレン、ポリスチレン、ポリカプロラクタム（ナイロン）、ポリイソプレン等の線状高分子重合体が挙げられる。本発明の他の一般的な部類のポリマーは、ポリアミド、ポリカーボネート、高分子電解質、ポリエステル、ポリエーテル、（ポリヒドロキシ）ベンゼン、ポリイミド、硫黄含有ポリマー（ポリスルフィド、（ポリフェニレン）スルフィド、およびポリスルホン等）、ポリオレフィン、ポリメチルベンゼン、ポリスチレンおよびスチレン共重合体（ＡＢＳが含まれる）、アセタールポリマー、アクリルポリマー、アクリロニトリルの重合体および共重合体、ハロゲン含有ポリオレフィン（ポリ塩化ビニルおよびポリ塩化ビニリデン等）、フルオロポリマー、アイオノマーポリマー、１または２以上のケトン基を含有するポリマー、液晶ポリマー、ポリアミドイミド、１または２以上のオレフィン二重結合を含有するポリマー（ポリブタジエン、ポリジシクロペンタジエン等）、ポリオレフィン共重合体、ポリフェニレンオキサイド、ポリシロキサン、ポリ（ビニルアルコール）、ポリウレタン、熱可塑性エラストマー等である。ポリマーは、ポリオレフィン、ポリウレタン、ポリスチレン、ポリアクリレート、ポリアミド、ポリエステル、またはこれらの混合物であることができる。
【００７２】
一般的に、すべて参照によりその全部がここに組み入れられるＥｎｃｙｃｌｏｐｅｄｉａ  ｏｆ  Ｃｈｅｍｉｃａｌ  Ｔｅｃｈｎｏｌｏｇｙ，ＫＩＲＫ−ＯＴＨＭＥＲ，（１９８２），第３２８から８８７頁，第１８号およびＭｏｄｅｒｎ  Ｐｌａｓｔｉｃｓ  Ｅｎｃｙｃｌｏｐｅｄｉａ  ’９８，第Ｂ−３からＢ−２１０頁，およびＣ．Ａ．Ｄａｎｉｅｌｓによる”Ｐｏｌｙｍｅｒｓ：Ｓｔｒｕｃｔｕｒｅ  ａｎｄ  Ｐｒｏｐｅｒｔｉｅｓ，”，Ｔｅｃｈｎｏｍｉｃ  Ｐｕｂｌｉｓｈｉｎｇ  Ｃｏ．，Ｌａｎｃａｓｔｅｒ，ＰＡ（１９８９）に記載されるポリマー群は、１種または２種以上の該ポリマーとして使用できる。該ポリマーは、多くの方法で調製でき、このような方法は当業者に公知である。上記で参照したＫＩＲＫ−ＯＴＨＭＥＲのセクション，Ｍｏｄｅｒｎ  Ｐｌａｓｔｉｃｓ  Ｅｎｃｙｃｌｏｐｅｄｉａ，およびＣ．Ａ．  Ｄａｎｉｅｌｓの文献は、これらのポリマーを調製できる方法を提供する。
【００７３】
本発明のポリマー組成物はまた、これらの公知の目的および量で好適な添加剤を含んでも良い。例えば、本発明の該組成物はまた、架橋剤、加硫剤、安定剤、顔料、色素、着色剤、金属不活性化剤、オイルエキステンダー、潤滑剤、および／または無機フィラー等としてこのような添加剤を含んでも良い。
【００７４】
本発明のポリマー組成物は、市販で入手可能なミキサーを用いて種々の成分をともに混合すること等の従来技術を用いて調製できる。該組成物は、当該分野で周知のもののようなバッチ混合プロセスまたは連続混合プロセスにより調製しても良い。例えば、不連続内部ミキサー、連続内部ミキサー、往復単軸押出機、二軸および単軸の押出機等の設備を使用して配合物の原料を混合しても良い。カーボンブラックは、ポリマーブレンド内に直接導入しても良く、またはカーボンブラックは、あるポリマー内に、該ポリマーが他のポリマーとブレンドされる前に導入しても良い。自動車用途のための物品としてのこのような材料の加工における後の使用のために、本発明のポリマー組成物の成分を混合してペレットに形成しても良い。
【００７５】
カーボンブラックの量に関し、所望の特性を実現するためにポリマー組成物中に任意の量を使用できる。例えば、ポリマー組成物の全質量を基にして約０．５ｗｔ％から約５０ｗｔ％、そしてより好ましくは、ポリマー組成物の全質量を基にした質量で約０．５ｗｔ％から約１０ｗｔ％を使用できる。
【００７６】
本発明のさらなる態様において、本発明は、１種以上の本発明のカーボンブラックを含むマスターバッチまたは濃厚物に関する。該マスターバッチまたは濃厚物は、上記されたもの等の１種以上のポリマーを含むことができ、同様に、マスターバッチ量または濃厚物量の本発明のカーボンブラックを含むことができる。カーボンブラック充填量は、マスターバッチまたは濃厚物の全質量を基にして約１０ｗｔ％から約５０ｗｔ％等、マスターバッチまたは濃厚物において典型的に見られる任意の好適な量であることができる。
【００７７】
本発明のカーボンブラックは、従来のカーボンブラックが使用される、例えばインク、コーティング、エラストマー製品、トナー、燃料電池、タイヤまたはその部品、成形部品、ケーブルまたはその部品等の任意の末端消費用途に、従来の量またはそれより少ない量で使用できる。
【００７８】
本発明の例示であることが意図される以下の例によって本発明がさらに明確にされよう。
【００７９】
例
”Ａ” ”Ｂ”および”Ｃ”として特定される本発明の３つのカーボンブラックであって以下の表１に記載される特性を有するものを上記および表１に記載されるように調製した。これらのカーボンブラックは、以下の表で”Ｘ”および”Ｙ”とされる、キャボットから市販で入手可能な２つのカーボンブラックと比較される。これらのカーボンブラックの各々に対する分析データは、同様に表中に記載されている。上記の手順を用い、これらのカーボンブラックのすべてを、ＡＢＳコンパウンド中に、該表でサンプル特定番号の次に示される充填量を用いて配合した。例えばカーボンブラック”Ｘ”は、ＡＢＳコンパウンドの全質量中のカーボンブラック充填量０．７５質量％で配合し、カーボンブラック”Ｘ”はまた、コンパウンド全体中のカーボンブラック充填量０．５質量％等で配合した。比較として、いかなるカーボンブラックも含まないＡＢＳコンパウンド（以下の表で「純ＡＢＳ」として表示される）を同様に分析した。上記の試験手順を用いて、コンパウンドされたポリマーの、切り欠きまたは非切り欠きアイゾッド衝撃強さ、プレスアウト分散等級、および黒色度（Ｌ*）等の種々の物理特性を、前述の手順を用いて測定した。表中に記載されるデータから分かるように、本発明のカーボンブラックでは、０．５０％でコンパウンドされた際に、０．７５％でコンパウンドされたカーボンブラック”Ｘ”と同等またはこれを超えるコンパウンド黒色度が得られた。加えて、本発明のカーボンブラックは、カーボンブラック”Ｘ”と同等またはより良好な黒色度を与えるようにコンパウンドされた際に、より優れた衝撃強さ（切り欠きおよび非切り欠きの両者）およびプレスアウト分散等級を有していた。このことは比較のカーボンブラック”Ｙ”では見られず、カーボンブラック”Ｙ”は、０．５％でコンパウンドされた際に、本発明のカーボンブラックと類似の黒色度を示したがより悪い衝撃強さおよびプレスアウト分散等級を示した。本発明のカーボンブラックは高表面積および強黒色度を有するが、易分散性を比較的維持している。
【００８０】
【表１】
2008540806.tif 000004
【００８１】
出願人は特にこの開示におけるすべての引用文献の全記載を組み入れる。さらに、量、濃度もしくは他の値またはパラメータが範囲、好ましい範囲、または上端の好ましい値および下端の好ましい値の列挙のいずれかとして与えられる場合、このことは、範囲が別個に開示されているか否かにかかわらず、任意の範囲上限または好ましい値および任意の範囲下限または好ましい値の任意の対から形成されるすべての範囲を具体的に開示すると理解されるべきである。ここで数値範囲が列挙されている箇所では、特記がない限り該範囲はそれらの端点ならびに該範囲内のすべての整数および端数を含むことが意図される。本発明の範囲は、範囲を規定する際に列挙される具体的な値に限定されることは意図されない。
【００８２】
本発明の他の態様はここに開示される本明細書および本発明の実施を考慮して当業者に明らかとなろう。本明細書および例は例示のみと解釈され本発明の真の範囲および理念は特許請求の範囲およびその均等のものにより示されることが意図される。
【図面の簡単な説明】
【００８３】
【図１】図１は、サンプル分散等級を示す５つの写真である。
【図１】
2008540806.tif 000005
【国際調査報告】
2008540806.tif 000006
2008540806.tif 000007
2008540806.tif 000008
2008540806.tif 000009
2008540806.tif 000010